(57)【要約】  本発明は、７５０〜１０５０ｎｍの波長域において５ｍ−１未満の吸収係数を有し、かつ外部面および内部面を有する少なくとも１つのガラスシートを含む、自動車両のためのガラストリム要素に関する。本発明によれば、７５０〜１０５０ｎｍの波長域における赤外線ベースのリモートセンシングデバイスは、ガラスシートの内部面の後方に配置される。【選択図】なし【特許請求の範囲】
【請求項１】
７５０〜１０５０ｎｍの波長域において５ｍ−１未満の吸収係数を有し、かつ外部面および内部面を有する少なくとも１つのガラスシートを含む、自動車両のためのガラストリム要素において、７５０〜１０５０ｎｍの波長域における赤外線ベースのリモートセンシングデバイスが、前記ガラスシートの前記内部面の後方に配置されることを特徴とする、ガラストリム要素。
【請求項２】
外部ガラストリム要素であることを特徴とする、請求項１に記載のガラストリム要素。
【請求項３】
前記少なくとも１つのガラスシートは、１ｍ−１未満の吸収係数を有することを特徴とする、請求項１または２に記載のガラストリム要素。
【請求項４】
前記赤外線ベースのリモートセンシングデバイスは、前記ガラストリム要素の内部面に光学的に連結されることを特徴とする、請求項１〜３のいずれか一項に記載のガラストリム要素。
【請求項５】
少なくとも１つの熱可塑性中間層と一緒に積層された外部および内部ガラスシートを含む積層トリム要素であり、前記外部および内部ガラスシートは、５ｍ−１未満の吸収係数を有する高レベルの近赤外線放射透過ガラスシートであり、前記赤外線ベースのリモートセンシングデバイスは、面４上に配置されることを特徴とする、請求項１〜４のいずれか一項に記載のガラストリム要素。
【請求項６】
前記少なくとも１つのガラスシートは、ガラスの全重量パーセントとして表される含有量：
−  全鉄（Ｆｅ２Ｏ３として表される）  ０．００２〜０．０６％
−  Ｃｒ２Ｏ３  ０．０００１〜０．０６％
を含むことを特徴とする、請求項１〜５のいずれか一項に記載のガラストリム要素。
【請求項７】
前記少なくとも１つのガラスシートは、ガラスの全重量パーセントとして表される含有量：
−  全鉄（Ｆｅ２Ｏ３として表される）  ０．００２〜０．０６％
−  Ｃｒ２Ｏ３  ０．００１５〜１％
−  Ｃｏ  ０．０００１〜１％
を含むことを特徴とする、請求項１〜５のいずれか一項に記載のガラストリム要素。
【請求項８】
前記少なくとも１つのガラスシートは、ガラスの全重量パーセントとして表される含有量：
−  全鉄（Ｆｅ２Ｏ３として表される）  ０．０２〜１％
−  Ｃｒ２Ｏ３  ０．００２〜０．５％
−  Ｃｏ  ０．０００１〜０．５％
を含むことを特徴とする、請求項１〜５のいずれか一項に記載のガラストリム要素。
【請求項９】
前記少なくとも１つのガラスシートは、ガラスの全重量パーセントとして表される含有量：
−  全鉄（Ｆｅ２Ｏ３として表される）  ０．００２〜１％
−  Ｃｒ２Ｏ３  ０．００１〜０．５％
−  Ｃｏ  ０．０００１〜０．５％
−  Ｓｅ  ０．０００３〜０．５％
を含むことを特徴とする、請求項１〜５のいずれか一項に記載のガラストリム要素。
【請求項１０】
前記少なくとも１つのガラスシートは、エクストラクリアガラスであることを特徴とする、請求項１〜５のいずれか一項に記載のガラストリム要素。
【請求項１１】
前記赤外線ベースのリモートセンシングデバイスは、走査、回転、フラッシュまたは固体状態ＬｉＤＡＲをベースとし、かつ車両の周りの周囲環境を３Ｄマッピングすることを可能にするＬＩＤＡＲ系であることを特徴とする、請求項１〜１０のいずれか一項に記載のガラストリム要素。
【請求項１２】
反射防止コーティングは、前記ガラストリム要素の表面上に提供されることを特徴とする、請求項１〜１１のいずれか一項に記載のガラストリム要素。
【請求項１３】
少なくとも１つのガラスシートは、可視光を吸収および／または反射する少なくとも１つの近赤外線透明コーティングで被覆されることを特徴とする、請求項１〜１２のいずれか一項に記載のガラストリム要素。
【請求項１４】
Ａ、ＢおよびＣピラーのためのカバーまたは自動車のトランクのためのカバーであることを特徴とする、請求項１〜１３のいずれか一項に記載のガラストリム要素。
【請求項１５】
前記ガラストリム要素の光透過の値は、前記ガラストリム要素の近赤外線透過の値よりも低いことを特徴とする、請求項１〜１４のいずれか一項に記載のガラストリム要素。
【発明の詳細な説明】
【技術分野】
【０００１】
本発明は、赤外線ベースのリモートセンシングデバイス、特にＬｉＤＡＲセンサーを含むガラスに関する。特に、本発明は、自動運転車に集積化される新世代ＬｉＤＡＲセンサーを含むガラストリム要素に関する。
【背景技術】
【０００２】
自動車のためのガラストリムは、その魅力を増大させるかまたは自動車のいくつかの美的でない部分を隠すために、自動車の内部または外部に加えることができる物品を意味する。いくつかの種類の自動車トリムがある。いくつかは、乗客によって引き起こされ得る望ましくない損傷から車両の内部または外部のいくつかの部分を保護するために使用される一方、他のものは、単に美しさのために使用される。
【０００３】
最も一般的なトリム要素は、クロムまたはプラスチックトリムである。自動車トリム要素は、ビニル、人工レザー、木地およびレザーから製造され得、またはより一般的にはプラスチック、ポリカーボネート要素から製造され得る。この解決策は、多くの場合に美的であるが、「タッチスクリーン機能性」など、トリム上に直接的にいくつかの機能を加えることを可能にしない。
【０００４】
しかしながら、今日、より多くのガラストリム要素が自動車分野において考慮されている。例えば、ガラストリム要素は、自動車のトランクカバー、Ａ、Ｂ、Ｃ、Ｄピラー（側面図においてフロントからリアに移動して、それぞれＡ、Ｂ、Ｃまたは（より大型の自動車において）Ｄピラーと指定される自動車の窓面積の垂直またはほぼ垂直の支持体）のためのカバー、またはダッシュボード、コンソール、ドアトリム上の内部トリム要素として使用される。そのようなガラストリム要素は、参照により本明細書に組み込まれる欧州特許出願公開第１５１７７３０３．３号明細書、欧州特許出願公開第１５１７７２４３．１号明細書および欧州特許出願公開第１６１６０９０６．０号明細書に記載されている。
【０００５】
したがって、自動車分野においてガラストリム要素を使用することにより、プラスチックまたは他の従来使用される材料では不可能であるタッチ機能性などのいくつかの機能性を加える機会が提供される。
【０００６】
また、今日、将来的に完全に使用される自動運転車を一層多く使用する傾向がある。例えば、ドライバーレスカ―、セルフドライビングカー、ロボットカーとも呼ばれる未来的な自動運転車は、その環境を感知することが可能であり、かつ人間の入力なしで操縦することが可能な車両である。
【０００７】
自動運転車両は、レーダー、ＬｉＤＡＲ（光検出および測距（Ｌｉｇｈｔ  Ｄｅｔｅｃｔｉｏｎ  Ａｎｄ  Ｒａｎｇｉｎｇ）の頭字語）、ＧＰＳ、走行距離計（Ｏｄｏｍｅｔｒｙ）およびコンピュータビジョンを使用して周囲を検出する。先進的制御システムは、適切な操縦経路ならびに障害物および適切な標識を識別するためにセンサー情報を翻訳する。自動運転車は、道路上の種々の自動車を区別するためにセンサーデータを分析することが可能である制御システムを有し、これは、所望の目的地への経路を計画するために非常に有用である。
【０００８】
今日、自動運転車は、自動車金属ボディ全体に沿って飛び出ている「マッシュルーム状」ＬｉＤＡＲセンサーを含む。それらの「マッシュルーム」は、例えば、ルーフ上または自動車の外部リアビューミラー上に配置される。美的でないことに加えて、それらは、外観上印象的であり、かつ外部センサーと互換性がない非常に滑らかで曲線的な未来の自動車のデザインを作成するカーデザイナーの予想と一致しない多くのスペースを取る。ＬｉＤＡＲセンサーは、バンパーまたはヘッドライトシステム中に包埋され得、これは、損傷および外部気候条件へのより高い曝露などの他の欠点を意味する。
【０００９】
したがって、自動運転車のための「マッシュルーム」等の外観上印象的でありかつ美的でないＬｉＤＡＲセンサーまたはバンパー上のＬｉＤＡＲの使用に代わるものが必要とされている。
【発明の概要】
【００１０】
本発明によれば、赤外線ベースのリモートセンシングデバイスＬｉＤＡＲセンサーは、走査、回転、フラッシュまたは固体状態Ｌｉｄａｒをベースとし、かつ車両の周りの周囲環境を３Ｄマッピングすることを可能にする新世代ＬＩＤＡＲである。したがって、ＩＲベースのセンサーは、車両の周囲環境の正確なマッピングを作成することを可能にし、このマッピングを使用して、正確に自動運転車を運転し、障害物によるいずれの衝撃も防がれる。
【００１１】
ＬｉＤＡＲ（Ｌｉｄａｒ、ＬＩＤＡＲまたはＬＡＤＡＲとも記載される）は、レーザー光で標的を照射することによって距離を測定する技術である。それらは、特に走査、回転、フラッシュまたは固体状態ＬｉＤＡＲである。走査または回転ＬｉＤＡＲは、可動レーザービームを使用するが、フラッシュおよび固体状態ＬｉＤＡＲは、対象物に反射する光パルスを放出する。
【００１２】
したがって、今日、自動運転車内に設置され、特に自動車に完全に集積されたＬｉＤＡＲなど、対象物検出および車両周囲を３Ｄマッピングすることが可能である赤外線（ＩＲ）ベースのリモートセンシングデバイス／センサーが必要とされている。
【００１３】
したがって、Ｌｉｄａｒが集積化されたガラスが可能な解決策であると考えられなかったため、従来技術からの解決策では、特にＬｉＤＡＲ新世代に関する必要条件に答えることができない。
【００１４】
現在、ＩＲ信号が、十分な強度を有して車体または自動車のウインドシールドまたはバックライトなどのガラス部分を通過することを可能にする解決策はない。
【００１５】
したがって、本発明は、高い検出範囲、最小のデザイン変更およびより高い安全性と組み合わせて、ＬｉＤＡＲ新世代センサーが自動運転車内に集積化され得る解決策を提案する。
【００１６】
この解決策は、センサーが適切に作動するために十分なＩＲ透過を示す自動車ガラストリム要素上でのＬｉＤＡＲセンサーの集積化によって可能である。
【００１７】
単純さのために、以下の記載中のガラスシートのナンバリングは、グレイジングに関して慣習的に使用されるナンバリング命名法を参照する。したがって、車両外部の環境と接触するグレイジングの面は、側面１として知られており、内部媒質、すなわち乗客区画と接触する面は、面２と呼ばれる。積層グレイジングに関して、車両の外部環境と接触するガラスシートは、側面１として知られており、内部、すなわち乗客区画と接触する面は、面４と呼ばれる。
【００１８】
疑義の回避のために、「外部」および「内部」という用語は、車両中での設置中のガラストリム要素の方向を意味する。
【００１９】
同じく、疑義の回避のために、本発明は、自動車、列車、飛行機など、またドローンなどの他の車両の全ての輸送手段のために適用可能である。
【発明を実施するための形態】
【００２０】
したがって、本発明は、７５０〜１０５０ｎｍの波長域において５ｍ−１未満の吸収係数を有し、かつ外部面および内部面を有する少なくとも１つのガラスシートを含む、自動車両のためのガラストリム要素に関する。
【００２１】
本発明によれば、７５０〜１０５０ｎｍの波長域で作動する赤外線ベースのリモートセンシングデバイスが、ガラスシートの内部面の後方に配置される。
【００２２】
本発明の好ましい実施形態によれば、ガラストリム要素は、ガラスシートの内部面の後方に配置された７５０〜９５０ｎｍの波長域における赤外線ベースのリモートセンシングデバイスを含む。
【００２３】
本発明によれば、ガラスシートは、７５０〜１０５０ｎｍの波長域において５ｍ−１未満の吸収係数を有する。赤外線域におけるガラスシートの低い吸収を数量化するために、本記載では、吸収係数は、７５０〜１０５０ｎｍの波長域で使用される。吸収係数は、吸光度と、所与の環境における電磁放射線によって横断された光路長さとの間の比率によって定義される。それは、ｍ−１で表される。したがって、それは、材料の厚さに依存しないが、吸収した放射の波長および材料の化学的性質の関数である。
【００２４】
ガラスの場合、選択された波長λにおける吸収係数（μ）は、材料（ｔｈｉｃｋ＝厚さ）の透過率（Ｔ）および屈折率ｎの測定から算出することができる。ｎ、ρおよびＴは、選択された波長λの関数である。
【数１】
2019530628.tif 000002
式中、ρ＝（ｎ−１）２／（ｎ＋１）２である。
【００２５】
本発明によるガラスシートは、好ましくは、本発明に関連する光学技術において一般に使用される７５０〜１０５０ｎｍの波長域において、従来のガラス（そのような係数が３０ｍ−１程度である「透明ガラス」と呼ばれるもの）と比較して非常に低い吸収係数を有する。特に、本発明によるガラスシートは、７５０〜１０５０ｎｍの波長域において５ｍ−１未満の吸収係数を有する。
【００２６】
好ましくは、ガラスシートは、３ｍ−１未満、またはさらに２ｍ−１未満、なおより好ましくは１ｍ−１未満、またはさらに０．８ｍ−１未満の吸収係数を有する。
【００２７】
本発明の好ましい実施形態によると、ガラスシートは、７５０〜９５０ｎｍの波長域において吸収係数を有する。
【００２８】
低い吸収は、最終ＩＲ透過が材料の光路によってそれほど影響されないという追加的な利点を提供する。それは、高い開口角を有する大視域（ＦＯＶ）センサーに関して、特にセンサーがグレイジングに光学的に連結される場合、種々の角度において認知された強度（異なる領域においてイメージである）がより均一であるであろうことを意味する。
【００２９】
したがって、自動運転車両が、道路建設または障害など、自動運転作動のために不適切な予想外の運転環境に遭遇するとき、本発明によるグレイジングを通して、車両センサーは、車両および予想外の運転環境についてのデータを取り込むことができる。取り込まれたデータは、リモートのオペレーターまたは中央インテリジェンスユニットに送信され得る。リモートのオペレーターまたはユニットは、車両を運転するか、または種々の車両システムで実行されるコマンドを自動運転車両に発することができる。リモートのオペレーター／ユニットに送信された取り込まれたデータは、取り込まれたデータの限定的な下位グループを送信することによってなど、バンド幅を浪費しないように最適化することができる。
【００３０】
本発明の１つの好ましい実施形態によれば、ガラストリム要素は、外部ガラストリム要素である。より特に、外部ガラストリム要素は、車両のＡ、ＢおよびＣピラーまたはトランクカバーのためのガラストリム要素である。
【００３１】
本発明の別の実施形態によれば、外部トリム要素は、側面、より特に車両のドア上の端部に配置されたガラストリム要素であり得る。
【００３２】
したがって、ＬｉＤＡＲは、車両のそれぞれの側面からイメージおよびデータを取り込み得る。
【００３３】
より好ましくは、自動運転車は、本発明による外部ガラストリムおよびウインドシールド、サイドライト、バックライトなどのグレイジングを備え、また、自動車の全ての側面をカバーしかつ自動車の全周囲をマッピングするための集積化されたＬｉＤＡＲも備える。
【００３４】
本発明の一実施形態によれば、本発明によるガラストリム要素は、自動車のバンパー中に集積化されたＬｉＤＡＲを被覆するためにも使用され得る。したがって、ＬｉＤＡＲは、ＬｉＤＡＲ機能性を減少させることなく保護される。
【００３５】
本発明によれば、ガラスシートは、特に７５０〜１０５０ｎｍの波長域において５ｍ−１未満の吸収係数を有する、種々の部類に属し得るガラスから製造される。したがって、ガラスは、ソーダライム−シリカ型ガラス、アルミノ−シリケート、ボロシリケート等であり得る。
【００３６】
好ましくは、高レベルの近赤外線放射透過を有するガラスシートは、エクストラクリアガラス（ｅｘｔｒａ−ｃｌｅａｒ  ｇｌａｓｓ）である。
【００３７】
好ましくは、本発明のベースガラス組成物は、ガラスの重量パーセントで表される全含有量：
ＳｉＯ２  ５５〜８５％
Ａｌ２Ｏ３  ０〜３０％
Ｂ２Ｏ３  ０〜２０％
Ｎａ２Ｏ  ０〜２５％
ＣａＯ  ０〜２０％
ＭｇＯ  ０〜１５％
Ｋ２Ｏ  ０〜２０％
ＢａＯ  ０〜２０％
を含む。
【００３８】
より好ましくは、本発明のベースガラス組成物は、ガラスの全重量パーセントとして表される含有量において：
ＳｉＯ２  ５５〜７８％
Ａｌ２Ｏ３  ０〜１８％
Ｂ２Ｏ３  ０〜１８％
Ｎａ２Ｏ  ０〜２０％
ＣａＯ  ０〜１５％
ＭｇＯ  ０〜１０％
Ｋ２Ｏ  ０〜１０％
ＢａＯ  ０〜５％
を含む。
【００３９】
より低い生産コストの理由のため、より好ましくは、本発明による少なくとも１つのガラスシートは、ソーダライムガラスから製造される。有利には、本実施形態によると、ベースガラス組成物は、ガラスの全重量パーセントとして表される含有量：
ＳｉＯ２  ６０〜７５％
Ａｌ２Ｏ３  ０〜６％
Ｂ２Ｏ３  ０〜４％
ＣａＯ  ０〜１５％
ＭｇＯ  ０〜１０％
Ｎａ２Ｏ  ５〜２０％
Ｋ２Ｏ  ０〜１０％
ＢａＯ  ０〜５％
を含む。
【００４０】
そのベース組成物に加えて、ガラスは、性質および望ましい効果の量によって適合される他の成分を含み得る。
【００４１】
その美しさまたはその色に弱い影響を及ぼすかまたは影響を及ぼさない、高い赤外線（ＩＲ）において非常に透明なガラスを得るために本発明において提案される解決策は、ガラス組成物において低い鉄の量および特定の含有量の範囲のクロムを組み合わせることである。
【００４２】
したがって、第１の実施形態によれば、ガラスシートは、好ましくは、ガラスの全重量パーセントとして表される含有量：
全Ｆｅ（Ｆｅ２Ｏ３として表される）  ０．００２〜０．０６％
Ｃｒ２Ｏ３  ０．０００１〜０．０６％
を含む組成を有する。
【００４３】
そのような低濃度の鉄およびクロムを組み合わせたガラス組成物は、赤外線反射に関して特に良好な性能を示し、かつ可視において高い透明度を示し、また顕著な色を示さず、「エクストラクリア」と呼ばれるガラスに近い。これらの組成物は、国際出願の国際公開第２０１４１２８０１６Ａ１号パンフレット、国際公開第２０１４１８０６７９Ａ１号パンフレット、国際公開第２０１５０１１０４０Ａ１号パンフレット、国際公開第２０１５０１１０４１Ａ１号パンフレット、国際公開第２０１５０１１０４２Ａ１号パンフレット、国際公開第２０１５０１１０４３Ａ１号パンフレットおよび国際公開第２０１５０１１０４４Ａ１号パンフレットに記載されており、これらは、参照により本出願に組み込まれる。この第１の特定の実施形態によれば、組成物は、好ましくは、ガラスの全重量に対して０．００２重量％〜０．０６重量％の（Ｃｒ２Ｏ３として表される）クロム含有量を含む。そのようなクロムの含有量により、赤外線反射をさらに改善することが可能となる。
【００４４】
第２の実施形態によれば、ガラスシートは、ガラスの全重量パーセントとして表される含有量：
全Ｆｅ（Ｆｅ２Ｏ３として表される）  ０．００２〜０．０６％
Ｃｒ２Ｏ３  ０．００１５〜１％
Ｃｏ  ０．０００１〜１％
を含む組成を有する。
【００４５】
そのようなクロムおよびコバルトベースのガラス組成物は、美しさ／色（青みがかった中性から強度の着色、さらに不透明まで）に関して興味深い可能性を提供しながら、赤外線反射に関して特に良好な性能を示した。そのような組成物は、参照により本明細書に組み込まれる欧州特許出願公開第１３１９８４５４．４号明細書に記載されている。
【００４６】
第３の実施形態によれば、ガラスシートは、ガラスの全重量パーセントとして表される含有量：
全鉄（Ｆｅ２Ｏ３として表される）  ０．０２〜１％
Ｃｒ２Ｏ３  ０．００２〜０．５％
Ｃｏ  ０．０００１〜０．５％
を含む組成を有する。
【００４７】
好ましくは、本実施形態によれば、組成物は、０．０６％＜全鉄≦１％を含む。
【００４８】
クロムおよびコバルトをベースとするそのような組成物は、色および光透過に関して、市場に出ているブルーおよびグリーンガラスに匹敵するが、赤外線反射に関して特に良好な性能を有するブルー−グリーン範囲の着色ガラスシートを得るために使用される。そのような組成物は、参照により本出願に組み込まれる欧州特許出願公開第１５１７２７８０．７号明細書に記載されている。
【００４９】
第４の実施形態によれば、ガラスシートは、ガラスの全重量パーセントとして表される含有量：
全鉄（Ｆｅ２Ｏ３として表される）  ０．００２〜１％
Ｃｒ２Ｏ３  ０．００１〜０．５％
Ｃｏ  ０．０００１〜０．５％
Ｓｅ  ０．０００３〜０．５％
を含む組成を有する。
【００５０】
そのようなクロム、コバルトおよびセレンベースのガラス組成物は、美しさ／色（グレー中性からグレー−ブロンズ範囲のわずかな着色強度まで）に関して興味深い可能性を提供しながら、赤外線反射に関して特に良好な性能を示した。そのような組成物は、欧州特許出願公開第１５１７２７７９．９号明細書に記載されており、これは、参照により本出願に組み込まれる。
【００５１】
第１の代替実施形態によれば、ガラスシートは、ガラスの全重量パーセントとして表される含有量：
全鉄（Ｆｅ２Ｏ３として表される）  ０．００２〜０．０６％
ＣｅＯ２  ０．００１〜１％
を含む組成を有する。
【００５２】
そのような組成物は、参照により本明細書に組み込まれる欧州特許出願公開第１３１９３３４５．９号明細書に記載されている。
【００５３】
別の代替実施形態によれば、ガラスは、ガラスの全重量パーセントとして表される含有量：
全鉄（Ｆｅ２Ｏ３として表される）  ０．００２〜０．０６％、および
以下の成分の１種：
−  ０．０１〜１重量％の範囲の量のマンガン（ＭｎＯとして算出される）；
−  ０．０１〜１重量％の範囲の量のアンチモン（Ｓｂ２Ｏ３として表される）；
−  ０．０１〜１重量％の範囲の量のヒ素（Ａｓ２Ｏ３として表される）、または
−  ０．０００２〜０．１重量％の範囲の量の銅（ＣｕＯとして表現される）
を含む組成を有する。
【００５４】
そのような組成物は、参照により本明細書に組み込まれる欧州特許出願公開第１４１６７９４２．３号明細書に記載されている。
【００５５】
本発明によれば、ガラスシートは、車両の特定のデザインと正確に適合するように完全にまたは部分的にカーブしていることができる。
【００５６】
発明によるガラスシートは、有利には、外部トリム要素の被覆部分の抵抗率を強化するために化学的または熱的に強化され得る。
【００５７】
本発明によるガラスシートは、０．１〜５ｍｍの範囲の厚さを有し得る。有利には、本発明によるガラスシートは、０．１〜３ｍｍの範囲の厚さを有し得る。好ましくは、重量の理由のため、本発明によるガラスシートの厚さは、０．１〜２．２ｍｍである。
【００５８】
本発明の別の実施形態によれば、少なくとも１つのトリム要素は、熱処理されたガラスシート、例えば焼鈍しもしくは焼戻しされたおよび／または曲げられたガラスシートから製造される。典型的には、これは、（コーティングされたまたはされていない）ガラスシートを炉中で少なくとも５８０℃、より好ましくは少なくとも約６００℃、なおより好ましくは少なくとも６２０℃の温度まで加熱し、その後、ガラス基板を急冷することを必要とする。この焼戻しおよび／または曲げは、少なくとも４分、少なくとも５分またはそれより長い期間、異なる状況下で実行可能である。
【００５９】
本発明の一実施形態によれば、ガラスシートは、太陽放射から赤外線を選択的にフィルタリングする手段を含み得る。
【００６０】
本発明の好ましい実施形態によれば、ガラストリム要素は、少なくとも１つの熱可塑性中間層と一緒に積層された外部および内部ガラスシートを含む積層ガラストリム要素であり、外部および内部ガラスシートは、７５０〜１０５０ｎｍ、好ましくは７５０〜９５０ｎｍの波長域において５ｍ−１未満の吸収係数を有する高レベルの近赤外線放射透過ガラスシートである。
【００６１】
本発明によれば、ＬｉＤＡＲ機器は、少なくとも１つのレーザー発信器と、光捕収剤（望遠鏡または他の光学素子）を含む少なくとも受信器と、光を電気信号および求める情報を抽出する電子プロセス鎖信号に変換する少なくとも光検出器とから構成される光電子システムである。
【００６２】
ＬｉＤＡＲは、１つのガラスシートトリム要素の場合、ガラストリム要素の内部面（すなわち面２）上に配置される。
【００６３】
好ましくは、ＬｉＤＡＲは、ＬｉＤＡＲが最大表面を被覆するために最良の角度を有する場所に配置される。
【００６４】
本発明の別の実施形態によれば、ガラストリム要素は、ＬｉＤＡＲが内部ガラスシートの内部面、すなわち面４に配置される積層ガラストリム要素である。
【００６５】
有利には、ＩＲベースのリモートセンシングデバイスは、ガラストリム要素の内部面に光学的に連結される。例えば、ガラストリム要素およびＬｉＤＡＲの外部レンズの屈折率に適合する軟質材料が使用され得る。
【００６６】
本発明の別の有利な実施形態によれば、ガラスシートは、少なくとも１つの層の反射防止層でコーティングされる。本発明による反射防止層は、例えば、低屈折率を有する多孔性シリカをベースとする層であり得るか、またはいくつかの層（スタック）、特に低屈折率および高屈折率を有し、かつ低屈折率を有する層を末端とする誘電体材料交代性層の層のスタックから構成され得る。そのようなコーティングは、単一のガラストリム要素に関して面１もしくは／および２上に、または積層ガラストリム要素に関して面１もしくは／および４上に提供され得る。テクスチャガラスシートも使用され得る。反射を回避するために、エッチングまたはコーティング技術も使用され得る。
【００６７】
好ましい実施形態によれば、本発明によるガラストリム要素を備えた自動車は、正確に自動運転車を運転し、障害物によるいずれの衝撃も防ぐために使用される、自動車の周囲の正確なマッピングのためのＩＲベースのリモートセンシングデバイスを含むグレイジング（ウインドシールド、サイドライト、バックライト等）を含む。
【００６８】
本発明の一実施形態によれば、ガラスシートは、赤外線透過の値よりも低い光透過の値を有する。特に、本発明の別の実施形態によれば、可視域における光透過の値は、１０％未満であり、かつ近赤外線透過の値は、５０％より高い。
【００６９】
本発明の別の有利な実施形態によれば、ガラスシートは、良好なレベルの作動性能を保証しながら、外側から非美的要素のセンサーを隠すために、少なくとも１つのＩＲ透過吸収（着色）および／または反射コーティングで被覆される。このコーティングは、例えば、可視光域において透過を有さない（または非常に低い）が、用途のために重要な赤外線域において高い透過性を有する少なくとも１つの層のブラックインクから構成され得る。そのようなインクは、４００〜７５０ｎｍ域において＜５％および８５０〜９５０ｎｍ域において＞７０％の透過率を達成することができる有機化合物から製造され得る。コーティングは、単一のガラストリム要素に関して面１もしくは／および面２上に、または積層ガラストリム要素に関して面１もしくは／および面４上にその耐久性次第で提供され得る。
【００７０】
本発明の別の実施形態によれば、８５０〜１１００ｎｍの近赤外線光において高度に透過性であるが、３００〜７５０ｎｍのＵＶおよび可視光を効率的にブロックする黒色赤外線透明フィルムは、良好なレベルの作動性能を保証しながら、外側から非美的要素のセンサーを隠すために、ガラスシートに積層され得る。
【００７１】
代わりに、類似の特性を有する着色熱可塑性物質、例えばＰＭＭＡとしても知られるポリ（メタクリル酸メチル）、アクリルまたはアクリルガラスがガラスシートと組み合わせて使用され得る。ポリカーボネートプラスチックまたは他の適切なプラスチック材料も使用され得る。着色熱可塑性物質は、当業者に周知の適切な中間層と一緒にガラスに積層され得る。
【００７２】
本発明の別の実施形態によれば、ガラスシートは、高いＩＲ透過を維持しながら、選択的に可視域を反射するように最適化された多層コーティングで被覆され得る。したがって、Ｋｒｏｍａｔｉｘ（登録商標）製品において観察されるものなどのいくつかの特性が求められる。そのような層が適切なガラス組成物に堆積される場合、これらの特性は、完全系の全体の低ＩＲ吸光度を保証する。コーティングは、単一のガラストリム要素に関して面１もしくは／および面２上に、または積層ガラストリム要素に関して面１もしくは／および面４上にその耐久性次第で提供され得る。
【国際調査報告】
2019530628.tif 000003
2019530628.tif 000004
2019530628.tif 000005